(57)【要約】本発明は、ｉ）少なくとも１つのブテン−１（コ）ポリマー、ｉｉ）少なくとも１つの液体粘着付与剤、ｉｉｉ）少なくとも１つの固体粘着付与剤、ｉｖ）必要に応じて、ｉ）とは異なる少なくとも１つのさらなる（コ）ポリマー、および、ｖ）必要に応じて、少なくとも１つの添加剤、を含む感圧接着剤組成物に関する。さらに、食品用包装ユニットのための、電子レンジもしくはオーブン中で加熱される包装ユニットのための、または、薬剤、衛生ティッシュ、清掃ティッシュもしくは化粧ティッシュ用の包装ユニットのための封止手段としての本発明による感圧接着剤組成物の使用。本発明による感圧接着剤組成物を含む物品および該物品を得る方法。【特許請求の範囲】
【請求項１】
ｉ）少なくとも１つのブテン−１（コ）ポリマー、
ｉｉ）少なくとも１つの液体粘着付与剤、
ｉｉｉ）少なくとも１つの固体粘着付与剤、
ｉｖ）必要に応じて、ｉ）とは異なる少なくとも１つのさらなる（コ）ポリマー、および、
ｖ）必要に応じて、少なくとも１つの添加剤、
を含む、感圧接着剤組成物。
【請求項２】
前記少なくとも１つのブテン−１（コ）ポリマーは、前記ブテン−１（コ）ポリマーに基づき、８５〜１００モル％のブテン−１含有量を有する、請求項１に記載の感圧接着剤組成物。
【請求項３】
少なくとも１つの２５℃で液体の粘着付与剤ｉｉ）は、１４０℃で１５〜４０Ｐａ・ｓの粘度を有する、請求項２に記載の感圧接着剤組成物。
【請求項４】
少なくとも１つの２５℃で固体の粘着付与剤ｉｉｉ）は、１４０℃で０．５〜５Ｐａ・ｓの粘度を有する、請求項１〜３のいずれかに記載の感圧接着剤組成物。
【請求項５】
０．５〜５Ｐａ・ｓの粘度を有する少なくとも２つの固体粘着付与剤ｉｉｉ）が、前記組成物中に含まれる、請求項４に記載の感圧接着剤組成物。
【請求項６】
ｉ）とは異なる少なくとも１つのさらなるポリマーが、オレフィン（コ）ポリマーを含む、請求項１〜５のいずれかに記載の感圧接着剤組成物。
【請求項７】
前記少なくとも１つの添加剤が、可塑剤、ワックス、安定剤、改質剤、酸化防止剤またはそれらの混合物から選択される化合物を含む、請求項１〜６のいずれかに記載の感圧接着剤組成物。
【請求項８】
前記組成物は、２００℃で３００〜２０００Ｐａ・ｓの粘度を有する、請求項１〜７のいずれかに記載の感圧接着剤組成物。
【請求項９】
前記組成物は、２つの基材の間の厚さ２０μｍの接着層として使用されたときに、前記２つの基材を互いから離す際に５〜８Ｎ／１５ｍｍ、および再度前記２つの基板を共に押し付けた後に０．５〜２Ｎ／１５ｍｍの接着力を有する、請求項１〜８のいずれかに記載の感圧接着剤組成物。
【請求項１０】
前記組成物は、前記感圧接着剤組成物の全重量に基づき、
ｉ）３５〜７４重量％、
ｉｉ）５〜５０重量％、
ｉｉｉ）１０〜５０重量％、
ｉｖ）０〜３０重量％、および、
ｖ）０〜３０重量％、
を含む、請求項１〜９のいずれかに記載の感圧接着剤組成物。
【請求項１１】
食品用包装ユニットのための、電子レンジもしくはオーブン中で加熱される包装ユニットのための、または、薬剤、衛生ティッシュ、清掃ティッシュもしくは化粧ティッシュ用の包装ユニットのための封止手段としての、請求項１〜１０のいずれかに記載の感圧接着剤組成物の使用。
【請求項１２】
２つの基材の間の接着層として請求項１〜１０のいずれかに記載の組成物を含む、物品。
【請求項１３】
前記物品は、包装ユニットである、請求項１２に記載の物品。
【請求項１４】
前記物品は、薬剤、衛生ティッシュ、清掃ティッシュまたは化粧ティッシュ用の包装ユニットである、請求項１２に記載の物品。
【請求項１５】
ｉ）請求項１〜１０のいずれかに記載の感圧接着剤組成物のフィルムをブローフィルムヘッドにより形成する工程、および、
ｉｉ）工程ｉ）で形成されたフィルムを中間層として２つのさらなる層と接触させる工程、
を含む、請求項１２〜１４のいずれかに記載の物品の製造方法。
【発明の詳細な説明】
【技術分野】
【０００１】
本発明は、特に食品産業において、再封止可能な包装での使用に適したポリブテン−１（コ）ポリマーに基づき、かつ液体および固体粘着付与剤をさらに含む感圧接着剤（以下、ＰＳＡと称する）に関する。さらに、本発明は、本発明による感圧接着剤組成物の、食品用包装ユニットのための、電子レンジもしくはオーブン中で加熱される包装ユニットのための、または、薬剤、衛生ティッシュ、清掃ティッシュもしくは化粧ティッシュ用の包装ユニットのための封止手段としての使用に関する。さらに、本発明は、２つの基材の間の接着層として本発明による接着剤を含む物品および該物品の製造方法に関する。
【背景技術】
【０００２】
ＰＳＡにおけるポリブテン−１（コ）ポリマーの利用は、特許文献１において一般的に開示されている。しかしながら、この文献は、室温で固体である単一の粘着付与剤の使用を教示しているに過ぎない。こうして得られた接着剤は、再封止可能な包装に適している。しかしながら、それらのＰＥまたはＰＥＴのような基材への接着は、初期接着、再封止後の接着および製造工程における接着剤の適用にとって重要である粘度において、あまり良くないものである。従って、改良された接着特性、特に再封止性、ならびに十分な粘度を有し、再封止可能な包装に適したポリブテン−１（コ）ポリマーに基づくＰＳＡが必要とされている。
【先行技術文献】
【特許文献】
【０００３】
【特許文献１】国際公開第２００５／０５２４２９号
【発明の概要】
【０００４】
本発明者らは、驚くべきことに、ＰＳＡが２つの粘着付与剤、特に液体および固体粘着付与剤を含む場合、ポリブテン−１（コ）ポリマーに基づくＰＳＡの接着性を改善でき、かつ十分な粘度に達することができることを見出した。さらに、本発明によるＰＳＡは、低温で高い柔軟性を示し、良好な接着性および良好なフィルム形成特性を示し、同時に押出成形に優れていることが分かった。
【発明を実施するための形態】
【０００５】
以下では、本発明をより詳細に説明する。記載された各実施形態は、他に明示的に述べられていない限り、任意の他の実施形態と組み合わせることができる。特に、好ましい、または有利であると示される任意の特徴は、好ましい、または有利であると示される他の任意の特徴と組み合わせてよい。
【０００６】
本明細書で使用する、単数形「ａ」、「ａｎ」および「ｔｈｅ」は、「少なくとも１つ（または少なくとも１種）」と解釈されるべきである。
【０００７】
本明細書中で使用される、用語「含む（ｃｏｍｐｒｉｓｉｎｇ）」、「含む（ｃｏｍｐｒｉｓｅｓ）」および「含む（ｃｏｍｐｒｉｓｅ  ｏｆ）」は、「含む（ｉｎｃｌｕｄｉｎｇ）」、「含む（ｉｎｃｌｕｄｅｓ）」または「含む（または含有する）（ｃｏｎｔａｉｎｉｎｇ）」、「含む（または含有する）（ｃｏｎｔａｉｎｓ）」などと同義語であり、包含的または非限定であり、追加の引用されていない部材、要素または方法工程を排除するものではない。
【０００８】
数値的終点の列挙には、それぞれの範囲内に包含される全ての数および分数、ならびに列挙された終点が含まれる。
【０００９】
他に定義されない限り、技術的および科学的用語を含む本明細書で使用される全ての用語は、当業者によって一般的に理解される意味を有する。
【００１０】
本発明の文脈内で「本質的に含まない」という用語は、それぞれの化合物が、組成物の全重量に基づき、５重量％、４重量％、３重量％、２重量％、１．５重量％、１重量％、０．７５重量％、０．５重量％、０．２５重量％または０．１重量％未満の量で組成物中に含まれていると解釈されるべきであり、当該量は各々後に記載した順においてより好ましい。例えば、４重量％が５重量％よりも好ましく、３重量％が４重量％よりも好ましい。
【００１１】
用語「水素化炭化水素樹脂」は、少なくとも９５％、好ましくは少なくとも９８％、より好ましくは少なくとも９９％、最も好ましくは完全に水素化された炭化水素樹脂を指す。
【００１２】
用語「（コ）ポリマー」は、ホモポリマー、コポリマー、ブロックコポリマーおよびターポリマーを含む。
【００１３】
特に、本発明は、以下のものに関する。
１．
ｉ）少なくとも１つのブテン−１（コ）ポリマー、
ｉｉ）少なくとも１つの液体粘着付与剤、
ｉｉｉ）少なくとも１つの固体粘着付与剤、
ｉｖ）必要に応じて、ｉ）とは異なる少なくとも１つのさらなる（コ）ポリマー、および、
ｖ）必要に応じて、少なくとも１つの添加剤、
を含む、好ましくはからなる、感圧接着剤組成物。
【００１４】
２．
該少なくとも１つのブテン−１（コ）ポリマーは、該ブテン−１（コ）ポリマーに基づき、８５〜１００モル％のブテン−１含有量を有する、項目１に記載の感圧接着剤組成物；
より好ましくは８５〜９９モル％であり、コモノマーはα−オレフィン、より好ましくはエチレンおよび／またはプロピレンから選択される；
および／または、好ましくは、該ブテン−１（コ）ポリマーは、最大で１０、より好ましくは最大で５のメルトインデックス（ＤＩＮ  ＥＮ  ＩＳＯ  １１３３−１：２０１２−０３に従って測定；２．１６ｋｇ、１９０℃／１０分）を有する；
および／または、好ましくは、ブテン−１（コ）ポリマーは、４未満の分子量分布Ｍｗ／Ｍｎ（ポリスチレン標準を用いてＧＰＣによって測定）を有する；
および／または、好ましくは、ブテン−１（コ）ポリマーは、１〜４ｄＬ／ｇ、より好ましくは１．５〜２．５ｄＬ／ｇの固有粘度（１３５℃でテトラリンで測定）を有する；
および／または、好ましくは、ブテン−１（コ）ポリマーは、４０％未満、より好ましくは３０％未満、最も好ましくは２０％未満の結晶化度（Ｘ線によって測定）を有する；
および／または、好ましくは、ブテン−１（コ）ポリマーは、０．８９９ｇ／ｃｍ３以下、より好ましくは０．８９５ｇ／ｃｍ３以下、さらにより好ましくは０．８７５ｇ／ｃｍ３以下の密度を有する；
および／または、好ましくは、ブテン−１（コ）ポリマーは、９０未満、より好ましくは７０未満のショアＡ硬度（ＤＩＮ  ＥＮ  ＩＳＯ  ８６８：２００３−１０に従って測定）を有する。
【００１５】
３．
該少なくとも１つの２５℃で液体の粘着付与剤は、１５〜４０Ｐａ・ｓの粘度（１４０℃でＤＩＮ５３０１９−１：２００８−０９に従ってＢｒｏｏｋｆｉｅｌｄ  Ｔｈｅｒｍｏｓｅｌで測定）を有する、項目２に記載の感圧接着剤組成物；
好ましくは、該少なくとも１つの液体粘着付与剤は、炭化水素樹脂である；
より好ましくは、水素化炭化水素樹脂である；
最も好ましくは、該少なくとも１つの液体粘着付与剤は、ペンタエリスリトール、グリセロールエステル、テルペンフェノール樹脂、シクロペンタジエン樹脂またはそれらの混合物から選択される化合物を含む；
および／または、該少なくとも１つの液体粘着付与剤は、０〜２５℃の軟化点（ＡＳＴＭ  Ｅ２８−９９に従って測定）を有する；より好ましくは、５〜１０℃である。
【００１６】
４．
該少なくとも１つの２５℃で固体の粘着付与剤は、０．５〜５Ｐａ・ｓの粘度（１４０℃でＤＩＮ５３０１９−１：２００８−０９に従ってＢｒｏｏｋｆｉｅｌｄ  Ｔｈｅｒｍｏｓｅｌで測定）を有する、項目１〜３のいずれかに記載の感圧接着剤組成物；
好ましくは、該少なくとも１つの固体粘着付与剤は、炭化水素樹脂である；
より好ましくは、水素化炭化水素樹脂である；
最も好ましくは、該少なくとも１つの固体粘着付与剤は、芳香族変性樹脂、テルペンフェノール樹脂、ピペリレン、２−メチル−２−ブテンコポリマー、シクロペンタジエン樹脂またはそれらの混合物から選択される化合物を含む；
および／または、該少なくとも１つの固体粘着付与剤は、８０〜１５０℃の軟化点（ＡＳＴＭ  Ｅ２８−９９に従って測定）を有する；より好ましくは、９０〜１３０℃であり、最も好ましくは、９５〜１１５℃である。
【００１７】
５．
０．５〜５Ｐａ・ｓの粘度を有する少なくとも２つの固体粘着付与剤が、該組成物中に含まれる、項目４に記載の感圧接着剤組成物。
【００１８】
６．
ｉ）とは異なる少なくとも１つのさらなるポリマーが、オレフィン（コ）ポリマー、好ましくはα−オレフィン（コ）ポリマー、より好ましくはメタロセン触媒α−オレフィン（コ）ポリマー、さらにより好ましくはエチレンまたはオクテンα−オレフィン（コ）ポリマー、最も好ましくはオクタンエチレンα−オレフィンコポリマーを含む、項目１〜５のいずれか１に記載の感圧接着剤組成物；
および／または、該少なくとも１つのさらなる（コ）ポリマーが、最大で１００、より好ましくは最大で２０のメルトインデックス（ＤＩＮ  ＥＮ  ＩＳＯ  １１３３−１：２０１２−０３に従って測定；２．１６ｋｇ、１９０℃／１０分）を有する。
【００１９】
７．
該少なくとも１つの添加剤が、ポリイソブチレンもしくは油のような可塑剤、パラフィンワックスおよびマイクロクリスタリンワックスならびにフィッシャー・トロプシュワックスであるそれらの水素化物のようなワックス、ＵＶ安定剤のような安定剤、エチレン、アクリル酸エステルおよび無水マレイン酸のターポリマーのような改質剤、酸化防止剤、またはそれらの混合物を含む、項目１〜６のいずれかに記載の感圧接着剤組成物。
【００２０】
８．
該組成物は、２００℃で３００〜２０００Ｐａ・ｓの粘度、より好ましくは６００〜１６００Ｐａ・ｓの粘度、最も好ましくは８００〜１５００Ｐａ・ｓの粘度（２００℃でＤＩＮ５３０１９−１：２００８−０９に従ってＢｒｏｏｋｆｉｅｌｄ  Ｔｈｅｒｍｏｓｅｌで測定）を有する、項目１〜７のいずれかに記載の感圧接着剤組成物。
【００２１】
９．
該組成物は、２つの基材、好ましくはＰＥ、ＰＰ、ＯＰＰ、ＰＥＴ、ＡＰＥＴおよびそれらを改質した（または変形した）材料に基づく基材の間の厚さ２０μｍの接着層として使用されたときに、該２つの基材を互いから離す際に５〜８Ｎ／１５ｍｍ、好ましくは６Ｎ／１５ｍｍ、および再度該２つの基板を共に押し付けた後に０．５〜２Ｎ／１５ｍｍ、好ましくは１Ｎ／１５ｍｍの接着力（ＤＩＮ  ＥＮ  ＩＳＯ  １１３３９：２０１０−０６に従って測定）を有する、項目１〜８のいずれかに記載の感圧接着剤組成物。
【００２２】
１０．
該組成物は、該感圧接着剤組成物の全重量に基づき、
ｉ）３５〜７４重量％、好ましくは４０〜６０重量％、
ｉｉ）５〜５０重量％、好ましくは８〜４０重量％、より好ましくは９〜２０重量％、
ｉｉｉ）１０〜５０重量％、好ましくは１５〜４０重量％、より好ましくは２０〜３５重量％、
ｉｖ）０〜３０重量％、好ましくは１〜２５重量％、より好ましくは５〜２０重量％、および、
ｖ）０〜３０重量％、好ましくは０．１〜２０重量％、より好ましくは１〜１５重量％、
を含む、好ましくはからなる、項目１〜９のいずれかに記載の感圧接着剤組成物。
【００２３】
１１．
チーズ、ソーセージおよび肉等の食品用包装ユニットのための、電子レンジもしくはオーブン中で加熱される包装ユニットのための、または、薬剤、衛生ティッシュ、清掃ティッシュもしくは化粧ティッシュ用の包装ユニットのための封止手段としての、項目１〜１０のいずれかに記載の感圧接着剤組成物の使用。
【００２４】
１２．
２つの基材の間の接着層として項目１〜１０のいずれかに記載の組成物を含む、物品。好ましくは、該２つの基材の材料はＰＥ、ＬＤＰＥまたはＰＥＴ基材から独立して選択され、より好ましくは、両方の基材はＰＥ、ＬＤＰＥまたはＰＥＴ基材であり、最も好ましくは、一方の基材はＰＥであり他方の基材はＰＥＴである。
【００２５】
１３．
該物品は、包装ユニット、好ましくは食品用包装ユニット、より好ましくは再封止可能な包装ユニット、最も好ましくは再封止可能な食品用包装ユニットである、項目１２に記載の物品。
【００２６】
１４．
該物品は、薬剤、衛生ティッシュ、清掃ティッシュまたは化粧ティッシュ用の包装ユニット、好ましくは薬剤、衛生ティッシュ、清掃ティッシュまたは化粧ティッシュ用の再封止可能な包装ユニットである、項目１２に記載の物品。
【００２７】
１５．
ｉ）項目１〜１０のいずれかに記載の感圧接着剤組成物のフィルムをブローフィルムヘッドにより形成する工程、および、
ｉｉ）工程ｉ）で形成されたフィルムを中間層として２つのさらなる層と接触させる工程、
を含む、項目１２〜１４のいずれかに記載の物品の製造方法。
【００２８】
本発明による、該ｉ）少なくとも１つのブテン−１（コ）ポリマーは、例えば、国際公開第２００２／０５２４２９号に開示されている方法のいずれかによって得ることができる。商業的に入手可能なブテン−１（コ）ポリマーは、例えばＫｏａｔｔｒｏ  ＫＴ  ＭＲ０５のような商品名ＫｏａｔｔｒｏでＬｙｏｎｄｅｌｌ  Ｂａｓｅｌｌから入手可能である。コポリマーまたはターポリマーを含む実施形態では、ブテン−１モノマーの含有量は、それぞれのポリマーの全モノマー含有量に基づき、好ましくは少なくとも５５％、より好ましくは少なくとも６０％、最も好ましくは少なくとも８０％である。
【００２９】
本発明による、該ｉｉ）少なくとも１つの液体粘着付与剤は、液体ポリスチレン、液体ロジンエステル、液体ポリテルペンのような液体炭化水素樹脂および水素化炭化水素樹脂、重合化および水素化Ｃ９炭化水素ストリームからの液体樹脂；重合化および水素化ジシクロペンタジエン種からの液体樹脂；スチレン、ビニルトルエンおよびα−メチルスチレンのような重合化および水素化純モノマー種からの液体樹脂、から選択することができる。液体粘着付与樹脂は、４〜６個の炭素原子を含有し、ジエンおよびモノオレフィンの両方である脂肪族石油誘導体のストリームから主に誘導された重合構造を含む液体炭化水素樹脂を含む。この重合生成物は、必要に応じて、さらに水素化されていてよい。例示的な（２５℃未満の環球式軟化点を有する）液体粘着付与剤は、Ｓａｒｔｏｍｅｒから市販されているＷｉｎｇｔａｃｋ  １０およびＥｘｘｏｎＭｏｂｉｌ  Ｃｈｅｍｉｃａｌから市販されているＥｓｃｏｒｅｚ  ２５２０のようなポリテルペンを含む。
【００３０】
別の有用な液体粘着付与剤は、重合化および水素化された主にシクロペンタジエン種を含む。このような粘着付与樹脂は、ＥＣＲ−３２７としてＥｘｘｏｎ  Ｃｈｅｍｉｃａｌ  Ｃｏｍｐａｎｙから市販されている。別の液体粘着付与樹脂は、Ｒｅｇａｌｒｅｚ  １０１８としてＥａｓｔｍａｎｎ  Ｃｈｅｍｉｃａｌ  Ｃｏｍｐａｎｙから入手可能な樹脂のような、スチレン、ビニルトルエンおよびα−メチルスチレンを含む純モノマー原料の重合および水素化から製造される樹脂である。別の有用な液体粘着付与樹脂は、Ｚｏｎａｒｅｚ  Ａ−２５としてＡｒｉｚｏｎａ  Ｃｈｅｍｉｃａｌ  Ｃｏｍｐａｎｙから入手可能な約２５℃の軟化点を有する重合化α−ピネン樹脂である。
【００３１】
好ましい実施形態では、該少なくとも１つの液体粘着付与剤は、ポリスチレン標準を使用するＧＰＣを介して測定した、１５０〜１０００ｇ／モル、好ましくは２５０〜９５０ｇ／モル、より好ましくは３００〜９００ｇ／モルの数平均分子量を有する。
【００３２】
本発明による，該ｉｉｉ）少なくとも１つの固体粘着付与剤は、芳香族炭化水素樹脂、芳香族変性脂肪族炭化水素樹脂、水素化ポリシクロペンタジエン樹脂、ポリシクロペンタジエン樹脂、ガムロジン、ガムロジンエステル、ウッドロジン、ウッドロジンエステル、トール油ロジン、トール油ロジンエステル、ポリテルペン、芳香族変性ポリテルペン、テルペンフェノール樹脂、芳香族変性水素化ポリシクロペンタジエン樹脂、水素化脂肪族樹脂、水素化脂肪族芳香族樹脂、水素化テルペンおよび変性テルペン、水素化ロジン酸、ならびに、水素化ロジンエステルから選択することができる。いくつかの実施形態では、粘着付与剤は水素化されている。
【００３３】
好ましい実施形態では、該少なくとも１つの固体粘着付与剤は非極性であり、これは、粘着付与剤が極性基を有するモノマーを本質的に含まないことを示す。
【００３４】
粘着付与剤または改質剤としての使用に好ましい炭化水素樹脂は、Ｃ５／Ｃ６テルペン樹脂、スチレンテルペン、α−メチルスチレンテルペン樹脂、Ｃ９テルペン樹脂、芳香族変性Ｃ５／Ｃ６、芳香族変性環状樹脂、芳香族変性ジシクロペンタジエン系樹脂またはそれらの混合物等の樹脂を含む。典型的には、これらの樹脂は、次のモノマーの１以上を含有する組成物のカチオン重合から得られる。該モノマーは、Ｃ５ジオレフィン（例えば１−３ペンタジエン、イソプレン等）；Ｃ５オレフィン（例えば２−メチルブテン、シクロペンテン等）；Ｃ６オレフィン（ヘキセン等）、Ｃ９ビニル芳香族化合物（例えばスチレン、α−メチルスチレン、ビニルトルエン、インデン、メチルインデン等）；環状化合物（例えばジシクロペンタジエン、メチルジシクロペンタジエン等）；および／または、テルペン（例えばリモネン、カレン等）である。
【００３５】
ジシクロペンタジエンの熱重合、ならびに／または、シクロペンタジエンおよび／もしくはメチルシクロペンタジエンの二量体またはオリゴマーの熱重合により得られる樹脂は、必要に応じて、ビニル芳香族（スチレン、α−メチルスチレン、ビニルトルエン、インデン、メチルインデン等）を有する。重合および未反応物質の分離の後に得られる樹脂は、好ましくは、水素化されている。
【００３６】
好ましい実施形態では、組成物は、少なくとも２つの固体粘着付与剤を含む。より好ましい実施形態では、第１の固体粘着付与剤は水素化炭化水素樹脂を含み、第２の粘着付与剤はロジンを含む。
【００３７】
粘着付与剤（固体および液体）としての水素化炭化水素樹脂の使用は、本発明のｉ）のポリマーとの相溶性の改善をもたらす。さらに好ましい実施形態では、ｉｉ）およびｉｉｉ）の粘着付与剤は、芳香族変性粘着付与剤を本質的に含まない。
【００３８】
ｉ）とは異なる、ｉｖ）必要に応じた該少なくとも１つのさらなるポリマーは、オレフィン（コ）ポリマーを含む。典型的に、市販されているコポリマーは、Ｄｏｗ  Ｃｈｅｍｉｃａｌ  ＣｏｍｐａｎｙおよびＥｘｘｏｎＭｏｂｉｌから、商品名、Ｖｉｓｔａｍａｘｘ、Ｉｎｆｕｓｅ、ＡｆｆｉｎｉｔｙおよびＥｎｇａｇｅで販売されている。これらのオレフィン（コ）ポリマーは、ホットメルトの分野において当業者に周知である。例示的なポリマーおよびその製造方法は、国際公開第２００５／１０８４４２号、国際公開第２００５／１１３６２２号、国際公開第２００４／０４６２１４号、および米国特許出願公開第２０１５／００６５６３８号明細書に記載されている。
【００３９】
ＰＳＡは、一般に知られているニーダーまたは押出プロセスによって得られる。ブロー押出フィルム技術を使用する場合、ＰＳＡの粘度は、２００℃におけるＤＩＮ  ５３０１９−１：２００８−０９に従ってＢｒｏｏｋｆｉｅｌｄ  Ｔｈｅｒｍｏｓｅｌで測定されて、好ましくは２００℃で３００〜２０００Ｐａ・ｓであり、より好ましくは２００℃で６００〜１６００Ｐａ・ｓであり、最も好ましくは２００℃で８００〜１５００Ｐａ・ｓである。
【００４０】
結合される基材の材料は、好ましくは、ＰＥ（ポリエチレン）、ＬＤＰＥ（低密度ポリエチレン）、ＰＰ（ポリプロピレン）、ＯＰＰ（配向ポリプロピレン）、ＰＥＴ（ポリエチレンテレフタレート）、ＡＰＥＴ（非晶質ＰＥＴ）、ＣＰＥＴ（結晶質ＰＥＴ）である。材料は変形してよく、具体例としてはインプリントが挙げられる。
【実施例】
【００４１】
次の化合物を使用した。
Ｋｏａｔｔｒｏ  ＫＴ  ＭＲ  ０５：Ｌｙｏｎｄｅｌｌ  Ｂａｓｅｌｌ製のポリブテン−１コポリマー
ＬＲ  １：Ｅａｓｔｍａｎ製の液状樹脂Ｒｅｇａｌｉｔｅ  Ｒ１０１０、水素化炭化水素樹脂
ＳＲ  １：Ｅａｓｔｍａｎ製の固体樹脂Ｒｅｇａｌｉｔｅ  Ｒ  １０９０、水素化炭化水素樹脂、軟化点８５〜９１℃（環球；ＡＳＴＭ  Ｅ  ２８に従って測定）
ＳＲ  ２：Ｅａｓｔｍａｎ製の固体樹脂Ｒｅｇａｌｉｔｅ  Ｓ  １１００、水素化ポリシクロペンタジエン樹脂、軟化点１００℃（環球；ＡＳＴＭ  Ｅ２８に従って測定）
ＡＲ  ３：芳香族変性石油樹脂Ｗｉｎｇｔａｃｋ  Ｅｘｔｒａ
【００４２】
再封止性の試験方法：
次に述べる組成物について、ＰＳＡをそれぞれ調製した。化合物をシクロヘキサン中で１５％溶液として６回還流した。混合物をＰＥ上にコーティングナイフ（３００μｍ）でコーティングし、室温で１日、続いて９０℃で１時間乾燥させた。乾燥した層（約２０μｍの乾燥した層の厚さ）をＰＥ上に付着させ、厚さ２５ｍｍの一片（ｓｔｒｉｐ）を巻き上げた。２４時間後に接着力を測定し、初期値を測定した。測定の直後に、該一片を（１ｋｇローラーで）再び巻き上げ、接着力を測定した。この工程を３回繰り返した。接着力は、ＤＩＮ  ＥＮ  ＩＳＯ  １１３３９：２０１０−０６（単位Ｎ／２５ｍｍ；測定３００ｍｍ／分）に従って測定した。表１に示された再封止性は、４回目の工程で評価した。
【００４３】
表１：本発明による実施例
全ての数字は、接着剤の全重量に基づく重量％を示す。
【表１】
2019522085.tif 000002
結果は、― ―（悪い）、―（不十分）、○（許容可能）、＋（良好）、＋＋（非常に良好）にて与えられている。
【００４４】
本発明による実施例１〜３は、良好および非常に良好な再封止特性を有して、適切な粘度を示している。対照的に、比較例は、許容可能な再封止性を有していない。
【国際調査報告】
2019522085.tif 000003
2019522085.tif 000004
2019522085.tif 000005